REVENDICATIONS 1/ Compositions polyphasées à base de polyamide ayant des propriétés physiques améliorées, caractérisées en ce qu'elles sont constituées essentiellement par 50 à 99 % en poids d'un polyamide et de 1 à 50 % en poids d'au moins un autre polymère constitué en tout ou partie par un ou plusieurs polyamides incompatibles avec le premier. 2/ Compositions polyphasées selon 1 caractérisées en ce qutelles sont constituées essentiellement par 55 à 99 % en poids d'une phase formant matrice qui est une résine polyamide d'une masse moléculaire moyenne en nombre d'au moins 5 000 et de 1 à 45 % en poids d'au moins une autre phase dispersée sous forme de particules ayant une taille comprise entre 0,01 et 10 microns constituée en tout ou partie par un polymère choisi parmi les polyamides présentant une teneur en groupements amides inférieure à 40 % de celle de la résine polyamide formant matrice et ayant une température de transition vitreuse inférieure à 50C. 3/ Compositions polyphasées selon la revendication 1 caractérisées en ce qu'elles sont constituées essentiellement par 70 à 90 % en poids d'une phase formant matrice qui est un polyamide de masse moléculaire moyenne en nombre supérieur à 10 000 et de 10 à 30 % en poids d'au moins une autre phase dispersée sous forme de particules ayant une taille comprise entre 0,05 et 3 microns constituée en tout ou partie par un polyamide ayant une température de transition vitreuse inférieure à - 100C. 4/ Compositions selon la revendication 1 caractérisées en ce que le polyamide formant matrice est un polycaprolactame ou un polyhexaméthylène adipamide. 5/ Compositions selon la revendication 1 caractérisées en ce que le polyamide de la phase dispersée est obtenu en tout ou partie à partir d'un acide dimère ayant un nombre d'atome de carbone supérieur ou égal à 36. 6/ Compositions selon la revendication 1 caractérisées en ce que le polyamide de la phase dispersée est obtenu en tout ou partie à partir d'une diamine dimère ayant un nombre d'atome de carbone supérieur ou égal à 36. 7/ Compositions selon la revendication 5 caractérisées en ce que le polyamide de la phase dispersée est obtenu en tout ou partie à partir d'un polyamide comprenant des fonctions éther ayant un nombre d'atome de carbone supérieur ou égal à 8. 8/ Compositions selon la revendication 5 caractérisées en ce que le polyamide de la phase dispersée est obtenu en tout ou partie à partir d'une polyamide diprimaire secondaire. 9/ Compositions selon la revendication 8 caractérisées en ce que la polyamine diprimaire secondaire est la bishexaméthylène triamine. 10/ Compositions selon la revendication 6 caractérisées en ce que le polyamide de la phase dispersée est obtenu en tout ou partie à partir d'un mélange de diamine dimère et de polyamine diprimaire secondaire. 11/ Compositions selon la revendication 10 caractérisées en ce que le polyamide de la phase dispersée est obtenu à partir d'un mélange de diamine dimère ayant un nombre d'atome de carbone supérieur ou égal à 36 et de bis hexaméthylène triamine. 12/ Compositions selon la revendication 5 caractérisées en ce que le polyamide de la phase dispersée est obtenu à partir d'un mélange d'acide dimère et de polyacide ayant une fonctionalité égale ou suéprieure à 3. 13/ Compositions selon la revendication 12 caractérisées en ce que la polyacide est un acide trimère. 14/ Compositions selon la revendication 1 caractérisées en ce que la phase dispersée est constituée par un mélange de polyamide et de copolymères statistiques, blocs ou greffés dérivés de monomères insaturés ou polyinsaturés comportant de 0,5 à 10 % en mole de groupements réactifs vis à vis des polyamides, ces groupements étant choisis parmi les groupements acides, aminés, anhydrides, sulfonés ou amidiques. 15/ Compositions selon la revendication 14 caractérisées en ce que le copolymère dérivé de monomère insaturé est un copolymère éthylène acide méthacrylique-esters méthacryliques. 16/ Procédé d'obtention de compositions selon la revendication 1 caractérisé en ce que l'on soumet à un effet de cisaillement, dans un système clos, à une température supérieure au point de fusion du polyamide servant de matrice et dans des conditions telles que l'on obtienne la dispersion d'une phase dispersée sous forme de particules de 0,01 à 10 microns, un mélange d'un polyamide servant de matrice ayant un poids moléculaire en nombre supérieur à 5000 et de préférence supérieur à 10 000 et d'au moins un autre polyamide servant de phase dispersée ayant un poids moléculaire en nombre supérieur à 5 000 et de préférence supérieur à 15 000. 17/ Procédé selon la revendication 16 caractérisé en ce que la dispersion du polyamide considéré est effectuée en même temps que l'achèvement de la polycondensation du polyamide servant de matrice et ayant au départ une masse moléculaire moyenne en nombre supérieure à 2 000 dans un système permettant outre l'effet de cisaillement nécessaire à la dispersion, le dégazage nécessaire lors de l'achèvement de la polycondensation. 18/ Procédé selon la revendication 17 caractérisé en ce que l'on effectue simultanément la polycondensation du polyamide servant de matrice et du polyamide servant de phase dispersée ainsi que la dispersion de la dite phase dispersée dans la matrice dans des conditions telles que la phase dispersée soit sous forme de particules de 0,01 à 10 microns. 19/ Procédé selon la revendication 16 caractérisé en ce que l'on polycondense une solution du polyamide qui sera dispersé dans le ou les monomères du polyamide qui servira de matrice, dans des conditions de cisaillement telles que la polycondensation de la matrice entraine la dispersion de la phase dispersée sous forme de particules de 0,01 à 10 microns. 20/ Produits conformés obtenus à partir de composition selon les revendications 1 à 15.